(57)【特許請求の範囲】
【請求項１】
２〜２００ｍｍｏｌ／Ｌの３価クロムイオン、１〜３００ｍｍｏｌ／Ｌのジルコニウムイオン、並びにフッ素イオン及び水溶性カルボン酸又はその塩の少なくとも１つを含有し、芳香族スルホン酸及び水溶性Ａｌ化合物を含有せず、さらにＣｏイオン及び６価クロムイオンを含有しない亜鉛又は亜鉛合金基材用化成処理液。
【請求項２】
３価クロムイオンとジルコニウムイオンとのモル比（３価クロムイオン／ジルコニウムイオン）が２．５以下である、請求項１記載の化成処理液。
【請求項３】
ジルコニウムイオンを提供するジルコニウム化合物が無機ジルコニウム化合物又はその塩、若しくは有機ジルコニウム化合物である、請求項１又は２記載の化成処理液。
【請求項４】
ジルコニウムイオンを提供するジルコニウム化合物がジルコニウムフッ化水素酸又はその塩である、請求項１〜３のいずれか１項記載の化成処理液。
【請求項５】
水溶性カルボン酸又はその塩がジカルボン酸又はその塩である、請求項１〜４のいずれか１項記載の化成処理液。
【請求項６】
さらに、ｉ）Ｔｉ、Ｍｏ、Ｖ、Ｃｅ及びＷからなる群より選択された金属を含む水溶性金属塩、ii）Ｓｉ化合物、及びiii）リン化合物からなる群より選ばれる一種以上を含む請求項１〜５のいずれか１項記載の化成処理液。
【請求項７】
亜鉛又は亜鉛合金基材の化成処理方法であって、請求項１〜６のいずれか１項記載の化成処理液を亜鉛又は亜鉛合金基材と接触させることを含む化成処理方法。
【発明の詳細な説明】
【技術分野】
【０００１】
本発明は、亜鉛又は亜鉛合金金属の表面に優れた耐食性を付与するための新規な化成処理液並びにそれから得られる化成皮膜に関するものである。
【背景技術】
【０００２】
化成処理は、金属表面への耐食性付与のため古くから利用されている技術であり、現在も航空機、建築用材料、自動車部品などの表面処理に使用されている。しかしクロム酸クロメート化成処理に代表される化成処理皮膜は、有害な６価クロムを一部含有する。
６価クロムはＷＥＥＥ（Ｗａｓｔｅ  Ｅｌｅｃｔｒｉｃａｌ  ａｎｄ  Ｅｌｅｃｔｒｏｎｉｃ  Ｅｑｕｉｐｍｅｎｔ（電気電子機器廃棄））指令やＲｏＨＳ（Ｒｅｓｔｒｉｃｔｉｏｎ  ｏｆ  Ｈａｚａｒｄｏｕｓ  Ｓｕｂｓｔａｎｃｅｓ（特定有害物質使用制限））指令、ＥＬＶ（Ｅｎｄ  ｏｆ  Ｌｉｆｅ  Ｖｅｈｉｃｌｅｓ（廃自動車））指令などで規制対象となっており、６価クロムに代わって３価クロムを使用した化成処理液が盛んに研究され工業化されている。
しかしながら亜鉛又は亜鉛合金基材用３価クロム化成処理液では、耐食性を向上させるために、通常、コバルト化合物を添加する。
コバルトはいわゆるレアメタルのひとつで、使用用途の拡大あるいは産出国が限られている等の理由から、必ずしも安定した供給体制にあるとは言えない。また、塩化コバルト、硫酸コバルト、硝酸コバルト、炭酸コバルトはＲＥＡＣＨ（Ｒｅｇｉｓｔｒａｔｉｏｎ，  Ｅｖａｌｕａｔｉｏｎ，  Ａｕｔｈｏｒｉｚａｔｉｏｎ  ａｎｄ  Ｒｅｓｔｒｉｃｔｉｏｎ  ｏｆ  ＣＨｅｍｉｃａｌｓ（化学品規制））規制のＳＶＨＣ（Ｓｕｂｓｔａｎｃｅｓ  ｏｆ  Ｖｅｒｙ  Ｈｉｇｈ  Ｃｏｎｃｅｒｎ（高懸念物質））にも該当しており、使用を制限する動きがある。
また、亜鉛又は亜鉛合金基材用環境対応の化成処理液としてクロムフリーの化成処理液はいくつか報告されている。例えば、ジルコニウム、チタンから選ばれる化合物、バナジウム、モリブデン、タングステンから選ばれる化合物に更にリン無機化合物を含有する処理剤（特開２０１０−１５０６２６号公報）、及び水溶性チタン化合物、水溶性ジルコニウム化合物から選ばれる化合物、官能基を有する有機化合物を含有しフッ素、クロムフリーの化成処理剤（国際公開第２０１１／００２０４０号パンフレット）が知られている。
しかしながら、このようなクロムフリーの化成処理剤は、従来のコバルト含有の亜鉛又は亜鉛合金用化成処理剤と比較し、耐食性等においてその化成処理皮膜性能が劣っており、改良が望まれていた。
【発明の概要】
【０００３】
本発明は、上記のような現状を鑑み、実質的にコバルト化合物を含有せず、耐食性に優れるとともに環境への配慮もなされた化成皮膜を形成することが可能な亜鉛又は亜鉛合金基材用化成処理液を提供することを課題とする。
【０００４】
本発明者らは、６価クロムイオン、コバルトイオンを含有せずとも耐食性に優れるとともに、環境への配慮もなされた化成皮膜を形成することのできる化成処理液を鋭意研究した結果、ジルコニウムイオンと３価クロムイオンを共に含み、更にフッ素イオン及び水溶性カルボン酸又はその塩の少なくとも１つを含む化成処理液が上記課題を解決することを見出し本発明を完成した。すなわち、本発明は、２〜２００ｍｍｏｌ／Ｌの３価クロムイオン、１〜３００ｍｍｏｌ／Ｌのジルコニウムイオン、並びにフッ素イオン及び水溶性カルボン酸又はその塩の少なくとも１つを含有し、Ｃｏイオン及び６価クロムイオンを含有しない亜鉛又は亜鉛合金基材用化成処理液を提供する。
また、本発明は、亜鉛又は亜鉛合金基材の化成処理方法であって、上記化成処理液を亜鉛又は亜鉛合金基材と接触させることを含む化成処理方法を提供する。
さらに、本発明は、上記化成処理液から形成された、３価クロム及びジルコニウムを含み、６価クロム及びコバルトを含まない化成処理皮膜を提供する。
【０００５】
本発明によると、６価クロム、コバルトを含有せずとも、耐食性に優れるとともに環境への配慮もなされた化成皮膜を形成することが可能な亜鉛又は亜鉛合金基材用化成処理液を提供することができる。
【発明を実施するための形態】
【０００６】
本発明で用いる基体としては、鉄、ニッケル、銅などの各種金属、及びこれらの合金、あるいは亜鉛置換処理を施したアルミニウムなどの金属や合金の板状物、直方体、円柱、円筒、球状物など種々の形状のものが挙げられる。
上記基体は、常法により亜鉛及び亜鉛合金めっきが施される。基体上に亜鉛めっきを析出させるには、硫酸浴、ホウフッ化浴、塩化カリウム浴、塩化ナトリウム浴、塩化アンモニウム折衷浴等の酸性・中性浴、シアン浴、ジンケート浴、ピロリン酸浴等のアルカリ性浴のいずれでも良く、特に挙げるとすれば、ジンケート浴が好ましい。また、亜鉛合金めっきは、塩化アンモニウム浴、有機キレート浴等のアルカリ浴のいずれでもよい。
また、亜鉛合金めっきとしては、亜鉛−鉄合金めっき、亜鉛−ニッケル合金めっき、亜鉛−コバルト合金めっき、錫−亜鉛合金めっき等が挙げられる。好ましくは、亜鉛−鉄合金めっきである。基体上に析出する亜鉛又は亜鉛合金めっきの厚みは任意とすることができるが、１μｍ以上、好ましくは５〜２５μｍ厚とするのがよい。
本発明では、このようにして基体上に亜鉛又は亜鉛合金めっきを析出させた後、必要に応じて適宜、前処理、例えば水洗、または水洗後、硝酸活性処理してから、本発明の亜鉛又は亜鉛合金基材用化成処理液を用いて、例えば浸漬処理等の方法で化成処理を行う。
【０００７】
本発明の亜鉛又は亜鉛合金基材用化成処理液は、２〜２００ｍｍｏｌ／Ｌの３価クロムイオン、１〜３００ｍｍｏｌ／Ｌのジルコニウムイオン、並びにフッ素イオン及び水溶性カルボン酸又はその塩の少なくとも１つを含有し、Ｃｏイオン及び６価クロムイオンを含有しない。
３価クロムイオンを提供する３価クロム化合物の種類は、特に制限されるものではないが、水溶性であることが好ましい。３価クロム化合物としては、例えばＣｒ（ＮＯ3）3・９Ｈ2Ｏ、Ｃｒ（ＣＨ3ＣＯＯ）3、Ｃｒ2（ＳＯ4）3・１８Ｈ2Ｏ、ＣｒＫ（ＳＯ4）2・１２Ｈ2Ｏなどが挙げられる。これらの３価クロム化合物は、単独で用いてもよいし、２種以上組み合わせて用いてもよい。３価クロムイオンの含有量は、２〜２００ｍｍｏｌ／Ｌであり、好ましくは５〜１００ｍｍｏｌ／Ｌ、より好ましくは１０〜８０ｍｍｏｌ／Ｌである。３価クロムイオンの含有量をこのような範囲とすることで、優れた耐食性を得ることができる。
ジルコニウムイオンを提供するジルコニウム化合物の種類は、特に制限されるものではないが、水溶性であることが好ましい。ジルコニウム化合物としては、例えば、無機ジルコニウム化合物又はその塩として、硝酸ジルコニウム、オキシ硝酸ジルコニウム、硝酸ジルコニウムアンモニウム、塩化ジルコニル、硫酸ジルコニル、炭酸ジルコニウム、炭酸ジルコニルアンモニウム、炭酸ジルコニルカリウム、炭酸ジルコニルナトリウム、炭酸ジルコニルリチウムなどが挙げられ、有機ジルコニウム化合物として、酢酸ジルコニル、乳酸ジルコニウム、酒石酸ジルコニウム、リンゴ酸ジルコニウム、クエン酸ジルコニウムなどが挙げられる。好ましくは、ジルコニウム化合物としては、ジルコニウムフッ化水素酸（Ｈ2ＺｒＦ6）及びその塩、例えばジルコニウムフッ化水素酸（Ｈ2ＺｒＦ6）のナトリウム塩、カリウム塩、リチウム塩及びアンモニウム塩〔（ＮＨ4）2ＺｒＦ6〕などが挙げられる。これらのジルコニウム化合物は、単独で用いてもよいし、２種以上組み合わせて用いてもよい。ジルコニウムイオンの含有量は、１〜３００ｍｍｏｌ／Ｌであり、好ましくは５〜１５０ｍｍｏｌ／Ｌ、より好ましくは１０〜１００ｍｍｏｌ／Ｌである。ジルコニウムイオンの含有量をこのような範囲とすることで、優れた耐食性を得ることができる。
【０００８】
３価クロムイオンとジルコニウムイオンとのモル比（３価クロムイオン／ジルコニウムイオン）は、好ましくは２．５以下であり、より好ましくは０．１〜２．５であり、さらに好ましくは０．２〜２．１であり、最も好ましくは０．３〜２．０である。３価クロムイオンとジルコニウムイオンとのモル比をこのような範囲とすることで、優れた耐食性を得ることができる。
本発明の亜鉛又は亜鉛合金基材用化成処理液は、さらにフッ素イオン及び水溶性カルボン酸又はその塩の少なくとも１つを含有する。
フッ素イオンを提供するフッ素含有化合物の種類は、特に制限されるものではない。フッ素含有化合物としては、例えばフッ化水素酸、ホウフッ化水素酸、フッ化アンモニウム、６フッ化ジルコン水素酸又はその塩などが挙げられ、６フッ化ジルコン水素酸が好ましい。これらのフッ素含有化合物は、単独で用いてもよいし、２種以上組み合わせて用いてもよい。フッ素イオンの含有量は、好ましくは５〜５００ｍｍｏｌ／Ｌであり、より好ましくは６０〜３００ｍｍｏｌ／Ｌである。フッ素イオンはジルコニウムイオンの対イオンとなり、フッ素イオンの含有量をこのような範囲とすることで、ジルコニウムイオンを安定化させることができる。
水溶性カルボン酸の種類は、特に制限されるものではない。水溶性カルボン酸としては、例えばＲ1−（ＣＯＯＨ）2〔Ｒ1＝Ｃ0〜Ｃ8〕で表すことのできるシュウ酸、マロン酸、コハク酸、グルタル酸、アジピン酸、スベリン酸などのジカルボン酸が挙げられ、それぞれＲ1＝Ｃ0及びＣ1であるシュウ酸及びマロン酸が好ましい。水溶性カルボン酸の塩としては、例えばカリウム、ナトリウムなどのアルカリ金属の塩、カルシウム、マグネシウムなどのアルカリ土類金属の塩、アンモニウム塩などが挙げられる。これらの水溶性カルボン酸又はその塩は、単独で用いてもよいし、２種以上組み合わせて用いてもよい。水溶性カルボン酸又はその塩の含有量は、好ましくは０．１ｇ／Ｌ〜１０ｇ／Ｌであり、より好ましくは０．５ｇ／Ｌ〜８ｇ／Ｌ、さらに好ましくは１ｇ／Ｌ〜５ｇ／Ｌである。水溶性カルボン酸又はその塩の含有量をこのような範囲とすることで、クロムイオンとの錯体形成によりＣｒ3+を安定化することができる。
本発明の亜鉛又は亜鉛合金基材用化成処理液は、水溶性ジルコニウム化合物及びフッ素含有化合物としてフッ化ジルコン水素酸を含むのが好ましい。
【０００９】
本発明の亜鉛又は亜鉛合金基材用化成処理液は、さらに、ｉ）Ａｌ、Ｔｉ、Ｍｏ、Ｖ、Ｃｅ及びＷからなる群より選択された金属を含む水溶性金属塩、ii）Ｓｉ化合物、及びiii）リン化合物からなる群より選ばれる一種以上を含んでもよい。
水溶性金属塩としては、例えばＫ2ＴｉＦ6などが挙げられる。これらの水溶性金属塩は、単独で用いてもよいし、２種以上組み合わせて用いてもよい。水溶性金属塩の含有量は、好ましくは０．１ｇ／Ｌ〜１．５ｇ／Ｌであり、より好ましくは０．２ｇ／Ｌ〜１．０ｇ／Ｌである。
Ｓｉ化合物としては、例えばＳｉＯ2（コロイダルシリカ）などが挙げられる。これらのＳｉ化合物は、単独で用いてもよいし、２種以上組み合わせて用いてもよい。Ｓｉ化合物の含有量は、好ましくは０．１ｇ／Ｌ〜１０ｇ／Ｌ、より好ましくは０．５ｇ／Ｌ〜５．０ｇ／Ｌであり、さらに好ましくは１．０ｇ／Ｌ〜３．０ｇ／Ｌである。
リン化合物としては、例えばＮａＨ2ＰＯ2（次亜リン酸ナトリウム）などが挙げられる。これらのリン化合物は、単独で用いてもよいし、２種以上組み合わせて用いてもよい。リン化合物の含有量は、好ましくは０．０１ｇ／Ｌ〜１．０ｇ／Ｌであり、より好ましくは０．１ｇ／Ｌ〜０．５ｇ／Ｌである。
本発明の亜鉛又は亜鉛合金基材用化成処理液のｐＨは、好ましくは１〜６の範囲であり、より好ましくは１．５〜４の範囲である。
本発明の亜鉛又は亜鉛合金基材用化成処理液における上記成分の残分は水である。
【００１０】
本発明の亜鉛又は亜鉛合金基材用化成処理液を用いて、亜鉛又は亜鉛合金めっき上に３価クロム化成皮膜を形成する方法としては、前記化成処理液に亜鉛又は亜鉛合金めっきした基体を浸漬するのが一般的である。浸漬する際の化成処理液の温度は、好ましくは２０〜６０℃であり、より好ましくは３０〜４０℃である。浸漬時間は、好ましくは５〜６００秒であり、より好ましくは３０〜３００秒である。なお、亜鉛又は亜鉛合金めっき表面を活性化するために、３価クロム化成処理前に希硝酸溶液（５％硝酸など）又は希硫酸溶液、希塩酸溶液、希フッ酸溶液などに浸漬させてもよい。上記以外の条件や処理操作は、従来の６価クロメート処理方法に準じて行うことができる。
本発明の亜鉛又は亜鉛合金基材用化成処理液を用いて亜鉛又は亜鉛合金めっき上に形成された３価クロム化成皮膜は、３価クロム及びジルコニウムを含み、６価クロム及びコバルトを含まない。３価クロム化成皮膜中の、ジルコニウムの比率（Ｚｒ／（Ｃｒ＋Ｚｒ））は、好ましくは６０〜９０重量％である。
次に、実施例及び比較例により本発明を説明するが、本発明はこれらによって限定されるものではない。
【実施例】
【００１１】
試験片には、０．５ミリ×５０ミリ×７０ミリのＳＰＣＣ鋼板を用い、その表面にジンケート亜鉛めっきを施した。亜鉛めっきの膜厚は９〜１０マイクロメートルであった。
亜鉛めっきが施された試験片を常温の５％硝酸水溶液に１０秒浸漬し、次いで水道水の流水で十分に濯ぎ、表面を清浄化した。この他に、試験片の表面状態によっては、アルカリ浸漬や湯洗などを加えてもよい。
化成処理の実施方法は下記実施例及び比較例に記載する。
化成処理を行った試験片は、水道水とイオン交換水にて十分に洗浄したのち、８０℃に保った電気乾燥炉にて１０分間静置し乾燥させた。【００１２】
化成皮膜の外観は、色調と均一性の観点から評価した。
良好＝色調はうすい青〜うすい黄色でムラがなく、光沢のある均一外観、
可＝色調はうすい青〜うすい黄色だが多少ムラがあり均一性が低い外観、
不可＝色調がうすい青〜うすい黄色の範囲から外れる及び／又は均一性がなく光沢も低い外観。【００１３】
化成処理された試験片はＪＩＳ  Ｚ―２３７１に準じて塩水噴霧試験（以下ＳＳＴ）を行い、７２時間、１２０時間、２４０時間での白錆発生面積で耐食性を評価した。試験結果は４段階に分け、○＝白錆発生なし、△＝白錆５％未満、▲＝白錆５％以上、×＝赤錆発生として評価した。【００１４】
１．金属濃度の評価
（実施例１）
下記のとおり化成処理液を調製し、苛性ソーダ溶液を用いてｐＨ＝２．０とした後、前記の試験片に対し３０℃、４０秒浸漬処理を行った。
（Ａ）４０％硝酸クロム：１２ｇ／Ｌ（Ｃｒとして２０ｍｍｏｌ／Ｌ）
（Ｂ）フッ化ジルコン水素酸：５．２ｇ／Ｌ（Ｚｒとして１０ｍｍｏｌ／Ｌ）
（Ｃ）蓚酸：１．４ｇ／Ｌ（１５ｍｍｏｌ／Ｌ）
マロン酸：１．６ｇ／Ｌ（１５ｍｍｏｌ／Ｌ）
残部は水である。【００１５】
（実施例２）
下記のとおり化成処理液を調製し、苛性ソーダ溶液を用いてｐＨ＝２．０とした後、前記の試験片に対し３０℃、４０秒浸漬処理を行った。
（Ａ）４０％硝酸クロム：１２ｇ／Ｌ（Ｃｒとして２０ｍｍｏｌ／Ｌ）
（Ｂ）フッ化ジルコン水素酸：１０．４ｇ／Ｌ（Ｚｒとして２０ｍｍｏｌ／Ｌ）
（Ｃ）蓚酸：１．４ｇ／Ｌ（１５ｍｍｏｌ／Ｌ）
マロン酸：１．６ｇ／Ｌ（１５ｍｍｏｌ／Ｌ）
残部は水である。【００１６】
（実施例３）
下記のとおり化成処理液を調製し、苛性ソーダ溶液を用いてｐＨ＝２．０とした後、前記の試験片に対し３０℃、４０秒浸漬処理を行った。
（Ａ）４０％硝酸クロム：１２ｇ／Ｌ（Ｃｒとして２０ｍｍｏｌ／Ｌ）
（Ｂ）フッ化ジルコン水素酸：１５．６ｇ／Ｌ（Ｚｒとして３０ｍｍｏｌ／Ｌ）
（Ｃ）蓚酸：１．４ｇ／Ｌ（１５ｍｍｏｌ／Ｌ）
マロン酸：１．６ｇ／Ｌ（１５ｍｍｏｌ／Ｌ）
残部は水である。【００１７】
（実施例４）
下記のとおり化成処理液を調製し、苛性ソーダ溶液を用いてｐＨ＝２．０とした後、前記の試験片に対し３０℃、４０秒浸漬処理を行った。
（Ａ）４０％硝酸クロム：１２ｇ／Ｌ（Ｃｒとして２０ｍｍｏｌ／Ｌ）
（Ｂ）フッ化ジルコン水素酸：２６ｇ／Ｌ（Ｚｒとして５０ｍｍｏｌ／Ｌ）
（Ｃ）蓚酸：１．４ｇ／Ｌ（１５ｍｍｏｌ／Ｌ）
マロン酸：１．６ｇ／Ｌ（１５ｍｍｏｌ／Ｌ）
残部は水である。【００１８】
（実施例５）
下記のとおり化成処理液を調製し、６２％硝酸を用いてｐＨ＝４．０とした後、前記の試験片に対し３０℃、４０秒浸漬処理を行った。
（Ａ）４０％硝酸クロム：３ｇ／Ｌ（Ｃｒとして５ｍｍｏｌ／Ｌ）
（Ｂ）フッ化ジルコン水素酸：５．２ｇ／Ｌ（Ｚｒとして１０ｍｍｏｌ／Ｌ）
残部は水である。【００１９】
（実施例６）
下記のとおり化成処理液を調製し、６２％硝酸を用いてｐＨ＝２．０とした後、前記の試験片に対し３０℃、４０秒浸漬処理を行った。
（Ａ）４０％硝酸クロム：１２ｇ／Ｌ（Ｃｒとして２０ｍｍｏｌ／Ｌ）
（Ｂ）炭酸ジルコニウムアンモニウム溶液（ＺｒＯ2２０％：６．２ｇ／Ｌ（Ｚｒとして１０ｍｍｏｌ／Ｌ）
（Ｃ）５０％乳酸：３．６ｇ／Ｌ（乳酸として２０ｍｍｏＬ／Ｌ）
残部は水である。【００２０】
（比較例１）
下記のとおり化成処理液を調製し、苛性ソーダ溶液を用いてｐＨ＝２．０とした後、前記の試験片に対し３０℃、４０秒浸漬処理を行った。
（Ａ）４０％硝酸クロム：４８ｇ／Ｌ（Ｃｒとして８０ｍｍｏｌ／Ｌ）
（Ｂ）硝酸コバルト：Ｃｏとして１．０ｇ／Ｌ
（Ｃ）蓚酸：１．４ｇ／Ｌ（１５ｍｍｏｌ／Ｌ）
マロン酸：１．６ｇ／Ｌ（１５ｍｍｏｌ／Ｌ）
残部は水である。【００２１】
（比較例２）
下記のとおり化成処理液を調製し、苛性ソーダ溶液を用いてｐＨ＝２．０とした後、前記の試験片に対し３０℃、４０秒浸漬処理を行った。
（Ａ）４０％硝酸クロム：２４ｇ／Ｌ（Ｃｒとして４０ｍｍｏｌ／Ｌ）
（Ｂ）硝酸コバルト：Ｃｏとして１．０ｇ／Ｌ
（Ｃ）蓚酸：１．４ｇ／Ｌ（１５ｍｍｏｌ／Ｌ）
マロン酸：１．６ｇ／Ｌ（１５ｍｍｏｌ／Ｌ）
残部は水である。【００２２】
実施例１〜６並びに比較例１及び２の各処理液の組成を表1にまとめ、評価結果を表２に、皮膜中の３価クロム及びジルコニウムの含有量を表３に示す。
【表１】
0006545191.tif 000002
【００２３】
【表２】
0006545191.tif 000003
【００２４】
【表３】
0006545191.tif 000004
【００２５】
表２の結果から、実施例１〜６において、コバルトを含有する比較例１及び２と同等の性能を有する皮膜を得ることができている。【００２６】
２．ジカルボン酸の評価
（実施例７）
下記のとおり化成処理液を調製し、苛性ソーダ水溶液を用いてｐＨ＝２．０とした後、前記の試験片に対し３０℃、４０秒浸漬処理を行った。
（Ａ）４０％硝酸クロム：１２ｇ／Ｌ（Ｃｒとして２０ｍｍｏｌ／Ｌ）
（Ｂ）フッ化ジルコン水素酸：１０．４ｇ／Ｌ（Ｚｒとして２０ｍｍｏｌ／Ｌ）
（Ｃ）蓚酸：１．８ｇ／Ｌ（２０ｍｍｏｌ／Ｌ）
残部は水である。【００２７】
（実施例８）
下記のとおり化成処理液を調製し、苛性ソーダ水溶液を用いてｐＨ＝２．０とした後、前記の試験片に対し３０℃、４０秒浸漬処理を行った。
（Ａ）４０％硝酸クロム：１２ｇ／Ｌ（Ｃｒとして２０ｍｍｏｌ／Ｌ）
（Ｂ）フッ化ジルコン水素酸：１０．４ｇ／Ｌ（Ｚｒとして２０ｍｍｏｌ／Ｌ）
（Ｃ）マロン酸：２．０ｇ／Ｌ（２０ｍｍｏｌ／Ｌ）
残部は水である。【００２８】
（実施例９）
下記のとおり化成処理液を調製し、苛性ソーダ水溶液を用いてｐＨ＝２．０とした後、前記の試験片に対し３０℃、４０秒浸漬処理を行った。
（Ａ）４０％硝酸クロム：１２ｇ／Ｌ（Ｃｒとして２０ｍｍｏｌ／Ｌ）
（Ｂ）フッ化ジルコン水素酸：１０．４ｇ／Ｌ（Ｚｒとして２０ｍｍｏｌ／Ｌ）
（Ｃ）コハク酸：２．４ｇ／Ｌ（２０ｍｍｏｌ／Ｌ）
残部は水である。【００２９】
（実施例１０）
下記のとおり化成処理液を調製し、苛性ソーダ水溶液を用いてｐＨ＝２．０とした後、前記の試験片に対し３０℃、４０秒浸漬処理を行った。
（Ａ）４０％硝酸クロム：１２ｇ／Ｌ（Ｃｒとして２０ｍｍｏｌ／Ｌ）
（Ｂ）フッ化ジルコン水素酸：１０．４ｇ／Ｌ（Ｚｒとして２０ｍｍｏｌ／Ｌ）
（Ｃ）グルタル酸：２．７ｇ／Ｌ（２０ｍｍｏｌ／Ｌ）
残部は水である。【００３０】
（実施例１１）
下記のとおり化成処理液を調製し、苛性ソーダ水溶液を用いてｐＨ＝２．０とした後、前記の試験片に対し３０℃、４０秒浸漬処理を行った。
（Ａ）４０％硝酸クロム：１２ｇ／Ｌ（Ｃｒとして２０ｍｍｏｌ／Ｌ）
（Ｂ）フッ化ジルコン水素酸：１０．４ｇ／Ｌ（Ｚｒとして２０ｍｍｏｌ／Ｌ）
（Ｃ）アジピン酸：３．０ｇ／Ｌ（２０ｍｍｏｌ／Ｌ）
残部は水である。【００３１】
（実施例１２）
下記のとおり化成処理液を調製し、苛性ソーダ水溶液を用いてｐＨ＝２．０とした後、前記の試験片に対し３０℃、４０秒浸漬処理を行った。
（Ａ）４０％硝酸クロム：１２ｇ／Ｌ（Ｃｒとして２０ｍｍｏｌ／Ｌ）
（Ｂ）フッ化ジルコン水素酸：１０．４ｇ／Ｌ（Ｚｒとして２０ｍｍｏｌ／Ｌ）
（Ｃ）スベリン酸：３．５ｇ／Ｌ（２０ｍｍｏｌ／Ｌ）
残部は水である。【００３２】
実施例７〜１２の各処理液の組成を表４にまとめ、評価結果を表５に示す。
【表４】
0006545191.tif 000005
【００３３】
【表５】
0006545191.tif 000006
【００３４】
上記より、ＣO−（ＣＯＯＨ）2である蓚酸と、Ｃ1−（ＣＯＯＨ）2であるマロン酸を使用した時の耐食性が特に良好であることが示された。